(57)【要約】【課題】歩留まりを向上させることができるとともに、製造工程の短縮が可能な鋼管製造方法を提供する。【解決手段】鋼管継手用の鋼管製造方法１０であって、化学成分が質量％で、０．１≦Ｃ≦０．２３、０．４≦Ｍｎ、０．４≦Ｃｒ、０．１５≦Ｍｏの条件を満たす鋼板６を、調質のための熱処理を行わないまま円筒状又は半円筒状に曲げる板巻き加工工程２０と、板巻き加工工程２０によって円筒状又は半円筒状に曲げ加工された鋼板の端部どうしを溶接する溶接工程３０と、溶接工程によって溶接された鋼管を調質する熱処理工程４０とを有する。【選択図】図２
2020105550.tif 000002
【特許請求の範囲】
【請求項１】
鋼管継手用の鋼管製造方法であって、
化学成分が質量％で、０．１≦Ｃ≦０．２３、０．４≦Ｍｎ、０．４≦Ｃｒ、０．１５≦Ｍｏの条件を満たす鋼板を、
調質のための熱処理を行わないまま円筒状又は半円筒状に曲げる板巻き加工工程と、
前記板巻き加工工程によって円筒状又は半円筒状に曲げ加工された鋼板の端部どうしを溶接する溶接工程と、
前記溶接工程によって溶接された鋼管を調質する熱処理工程とを有することを特徴とする鋼管製造方法。
【請求項２】
前記鋼管は、前記鋼板の化学成分が質量％で、Ｍｎ≦１．２、Ｃｒ≦１．２、Ｍｏ≦０．５の条件を満たす請求項１に記載の鋼管製造方法。
【請求項３】
前記鋼管は、前記鋼板の化学成分が質量％で、Ｐ≦０．０２５、Ｓ≦０．０１５の条件を満たす請求項１又は２に記載の鋼管製造方法。
【請求項４】
前記熱処理工程は、前記鋼管の温度をＡ１変態点まで上昇する加熱工程と、前記加熱工程によって加熱された前記鋼管を毎秒２〜２０℃の冷却速度で冷却する冷却工程とを有する請求項１から３のいずれか一項に記載の鋼管製造方法。
【請求項５】
前記熱処理工程は、冷却工程によって冷却された前記鋼管に対して、前記鋼管の温度を４００〜６００℃まで上昇させる焼戻し工程を有する請求項４に記載の鋼管製造方法。
【発明の詳細な説明】
【技術分野】
【０００１】
本発明は、鋼管継手用の鋼管製造方法に関する。
【背景技術】
【０００２】
図１に示すように、鋼管杭１には、上下の鋼管杭１（１Ａ，１Ｂ）を施工現場において簡単に接合するために、機械式の鋼管継手２が用いられる。この鋼管継手２は、ボックス継手３とピン継手４とから構成され、ボックス継手３とピン継手４とを互いに嵌合させた状態で、荷重伝達キー５を挿入してボックス継手３とピン継手４とに跨らせることによって接合を固定するように構成されている。
【０００３】
ボックス継手３やピン継手４は、鋼管を切削加工することによって製造される。この鋼管は、鋼板を熱処理した後、円筒状に板巻きし、こうして得られた円筒状の鋼板を焼鈍して残留応力を低減した後、円筒状となった鋼板の端部どうしを溶接することによって得られる（特許文献１参照）。
【０００４】
従来は、上述のように熱処理された鋼板に対して板巻きしていたため、板巻きに大きな成形エネルギーを要し、これを可能とするためには大型のプレス機が必要であった。また、板巻き工程において端曲げが困難であり平坦部が残る場合があり、このようなときには溶接工程の前にこの平坦部を切り落とす工程が必要となっていた。
【０００５】
さらに、熱処理工程により十分な強度を得るためには、鋼板の炭素当量は高く設定されている必要があるが、炭素当量が高いと溶接工程における溶接性が確保できない。逆に、溶接工程における溶接性を確保するためには、鋼板の炭素当量は低く設定されている必要があるが、炭素当量が低いと熱処理工程により十分な強度が得られない。熱処理工程において得られる強度と、溶接工程における溶接性の両立が困難であった。
【先行技術文献】
【特許文献】
【０００６】
【特許文献１】特開２００３−１０５４４２号公報
【発明の概要】
【発明が解決しようとする課題】
【０００７】
本発明は上記の問題に鑑みてなされたものであり、歩留まりを向上させることができるとともに、製造工程の短縮が可能な鋼管製造方法を提供することを目的とする。
【課題を解決するための手段】
【０００８】
上述の目的を達成するための本発明に係る鋼管製造方法の特徴構成は、鋼管継手用の鋼管製造方法であって、化学成分が質量％で、０．１≦Ｃ≦０．２３、０．４≦Ｍｎ、０．４≦Ｃｒ、０．１５≦Ｍｏの条件を満たす鋼板を、調質のための熱処理を行わないまま円筒状又は半円筒状に曲げる板巻き加工工程と、前記板巻き加工工程によって円筒状又は半円筒状に曲げ加工された鋼板の端部どうしを溶接する溶接工程と、前記溶接工程によって溶接された鋼管を調質する熱処理工程とを有する点にある。
【０００９】
上述の構成によると、鋼板に対して、まず板巻き加工工程を実施するため、板巻き加工に要するエネルギーは、従来のように熱処理したものを板巻き加工する場合よりも少なくて済むため、プレス機に要求される曲げ加工に要するエネルギーが低減し、容易に板巻き加工をすることができるようになった。また、端曲げが可能となり鋼板の端部に平坦部が存在しないため、それを切り落とす工程が不要となり、歩留まりが向上した。
【００１０】
そして、板巻き加工工程及び溶接工程によって得られた鋼管に対して、熱処理工程を実施することによって、鋼管を硬化させることができるのであるが、この熱処理工程において鋼管の残留応力が低減されるため、従来必要であった残留応力の除去を目的とした別途の焼鈍しのような熱処理が不要である。したがって、製造工程の短縮も可能となった。
【００１１】
発明者らの鋭意研究の結果、本発明に係る鋼管製造方法において製造される鋼管の母材としての鋼板が上記条件の化学成分を質量％で満たすときに、熱処理工程において得られる強度と、溶接工程における溶接性の両立が可能であるという知見が得られた。
【００１２】
本発明においては、前記鋼管は、前記鋼板の化学成分が質量％で、Ｍｎ≦１．２、Ｃｒ≦１．２、Ｍｏ≦０．５の条件を満たすと好適である。
【００１３】
発明者らの鋭意研究の結果、本発明に係る鋼管製造方法において製造される鋼管の母材としての鋼板のＭｎ、Ｃｒ、Ｍｏの質量％の上限は上記条件であることが好ましいという知見が得られた。
【００１４】
本発明においては、前記鋼管は、前記鋼板の化学成分が質量％で、Ｐ≦０．０２５、Ｓ≦０．０１５の条件を満たすと好適である。
【００１５】
上述の構成によると、鋼板においてＰやＳは不純物であるため、これらが上記条件であるときに得られる鋼管の品質が特に良好となる。
【００１６】
本発明においては、前記熱処理工程は、前記鋼管の温度をＡ１変態点まで上昇する加熱工程と、前記加熱工程によって加熱された前記鋼管を毎秒２〜２０℃の冷却速度で冷却する冷却工程とを有すると好適である。
【００１７】
冷却工程における冷却速度は、熱処理工程によって鋼管を硬化させる観点からは速いほどよい。一方、熱処理工程中に発生する鋼管の割れを防止する観点からは遅い方がよい。発明者らの鋭意研究の結果、冷却速度が毎秒２〜２０℃であるときに、熱処理工程において十分に硬化させながらも、割れが発生しにくいという知見が得られた。
【００１８】
本発明においては、前記熱処理工程は、冷却工程によって冷却された前記鋼管に対して、前記鋼管の温度を４００〜６００℃まで上昇させる焼戻し工程を有すると好適である。
【００１９】
発明者らの鋭意研究の結果、上記条件の焼戻し工程によって鋼管に靱性を付与しながら、内部応力の十分な緩和ができるという知見が得られた。
【図面の簡単な説明】
【００２０】
【図１】鋼管杭の説明図である。
【図２】本発明に係る鋼管製造方法のフローチャートである。
【発明を実施するための形態】
【００２１】
以下に本発明に係る鋼管製造方法の実施形態を図面に基づいて説明する。
【００２２】
図２に示すように、本発明に係る鋼管製造方法１０は、板巻き加工工程２０と、溶接工程３０と、熱処理工程４０とを有する。
【００２３】
なお、鋼管製造方法１０に用いられる鋼板６は、少なくとも、Ｃ、Ｍｎ、Ｃｒ、Ｍｏを含んで構成されている。
【００２４】
Ｃ、Ｍｎ、Ｃｒ、Ｍｏは、得られる鋼管７の強度を左右することから、それぞれ少なくとも化学成分が質量％で０．１≦Ｃ、０．４≦Ｍｎ、０．４≦Ｃｒ、０．１５≦Ｍｏ、さらには０．６≦Ｍｎ、０．４≦Ｍｏを満たすことが好ましい。
【００２５】
なお、Ｍｎ、Ｃｒ、Ｍｏの上限値は、Ｍｎ≦１．２、Ｃｒ≦１．２、Ｍｏ≦０．５、さらにはＭｎ≦０．９を満たすことが好ましい。
【００２６】
ただし、Ｃは、鋼板６の溶接性を左右することから、化学成分が質量％でＣ≦０．２３、さらにはＣ≦０．１６を満たすことが好ましい。
【００２７】
なお、Ｐ及びＳは、鋼管７における不純物であるため、Ｐ≦０．０２５、Ｓ≦０．０１５、さらにはＰ≦０．０１、Ｓ≦０．００５を満たすことが好ましく、特に全く含まれないことが好ましい。
【００２８】
なお、本実施形態において、鋼板６は縦横寸法が２７００×６０００ｍｍであって厚さが４０〜５０ｍｍである。
【００２９】
板巻き加工工程２０は、鋼管の母材である鋼板６を、プレス機によって、円筒状又は半円筒状に曲げる工程である。鋼管製造方法１０においては、従来は板巻き加工工程の前に行われていた調質のための熱処理工程が行われない。
【００３０】
溶接工程３０は、板巻き加工工程２０によって円筒状又は半円筒状に曲げ加工された鋼板の端部どうしを溶接する工程である。
【００３１】
熱処理工程４０は、溶接工程３０によって溶接された鋼管を調質する工程であり、加熱工程４１、冷却工程４２、及び焼戻し工程４３を有する。
【００３２】
加熱工程４１は、鋼板を硬化することを目的に行われる工程であって、鋼管の温度をＡ１変態点、例えば８００〜１０００℃、好ましくは８５０〜９００℃まで上昇させ、その温度が約２時間保持される。
【００３３】
冷却工程４２は、加熱工程４１によって加熱された鋼管を毎秒２〜２０℃、好ましくは毎秒２〜１０℃の冷却速度で冷却する。
【００３４】
焼戻し工程４３は、冷却工程４２によって冷却された鋼管に対して、鋼管の温度を４００〜６００℃、好ましくは４５０〜５００℃まで上昇させ、約３時間保持した後、冷却する工程である。これにより、加熱工程４１及び冷却工程４２によって硬化された鋼管に靭性が与えられる。
【００３５】
上述した鋼管製造方法１０によって８００ｍｍ程度の口径の鋼管７が得られる。この鋼管を、長さ１５０〜２００ｍｍ程度に切断した後、切削加工することによって、図１に示されるボックス継手３やピン継手４が製造される。
【００３６】
なお、上述した加熱工程４１における温度及び保持時間や、焼戻し工程４３における保持時間は、鋼板は縦横寸法が２７００×６０００ｍｍであって厚さが４０〜５０ｍｍである場合の例示であってこれに限らない。
【００３７】
上述した実施形態は、いずれも本発明の一例であり、該記載により本発明が限定されるものではなく、各部の具体的構成は本発明の作用効果が奏される範囲で適宜変更設計可能である。
【符号の説明】
【００３８】
１    ：鋼管杭
２    ：鋼管継手
３    ：ボックス継手
４    ：ピン継手
５    ：荷重伝達キー
６    ：鋼板
７    ：鋼管
１０  ：鋼管製造方法
２０  ：板巻き加工工程
３０  ：溶接工程
４０  ：熱処理工程
４１  ：加熱工程
４２  ：冷却工程
４３  ：焼戻し工程
【図１】
2020105550.tif 000003
【図２】
2020105550.tif 000004